상기 에서 얻 어 진 각 고체 전해질 조성물 을 두께 20 μ m 의 알루미늄박 ( 집 전체 ) 상 에 , 어 플리 케 이터 ( 상품명 : SA - 201 베이커 식 어 플리 케 이터 , 테스터 산 교사제 ) 에 의하 여 도포 하 고 , 80 ℃ 2 시간 가열 하 여 , 고체 전해질 조성물 을 건조 시켰 다 . 그 후 , 히트 프레스 기 를 이용 하 여 , 소정 의 밀도 가 되 도록 120 ℃ 의 온도 및 600 MPa 의 압력 으로 , 건조 시킨 고체 전해질 조성물 을 가열 및 가압 하 여 , 각 전 고체 이 차 전지 용 시트 No . 101 ~ 118 및 c 11 ~ c 14 를 얻 었 다 . 고체 전해질 층 의 막 두께 는 50 μ m 였 다 .